СПОСОБ МЕТАЛЛИЗАЦИИ ТИТАНОМАГНЕТИТОВЫХ КОНЦЕНТРАТОВ С ПОЛУЧЕНИЕМ ЖЕЛЕЗНЫХ ГРАНУЛ И ТИТАНОВАНАДИЕВОГО ШЛАКА

2
Способ металлизации окатышей железосодержащего сырья с получением гранулированного железа и шлака, включающий окомкование смеси железорудного концентрата, твердых углеродосодержащего и кальцийсодержащего материалов со связующим компонентом с получением железорудных окатышей, ввод железорудных окатышей в печь с вращающимся подом, их нагрев, охлаждение, дробление и отделение железных гранул от шлака, отличающийся тем, что в качестве железосодержащего сырья используют ванадийсодержащий титаномагнетитовый концентрат, в условиях металлизации окатышей в шлаке содержание FeO поддерживают в пределах 8-25%, массовое отношение оксида кальция к кремнезему (CaO/SiO) - в пределах 1,25-4,0, а процесс металлизации окатышей завершают при температуре 1535-1540°С.